ГРУНТОВОЧНЫЕ КОМПОЗИЦИИ ДЛЯ АДГЕЗИВНЫХ СВЯЗЫВАЮЩИХ СИСТЕМ И ПОКРЫТИЙ

1. Водная грунтовочная композиция, содержащая:
a. по меньшей мере, одну композицию термоотверждаемой самоэмульгирующейся эпоксидной смолы;
b. по меньшей мере, одну композицию термоотверждаемой несамоэмульгирующейся смолы;
c. воду; и
d. по меньшей мере, один отвердитель.
2. Композиция по п.1, в которой указанную, по меньшей мере, одну термоотверждаемую самоэмульгирующуюся эпоксидную смолу получают реакцией (а) эпоксидной смолы, (b) многоатомного фенола и (с) амино-эпоксидного аддукта, где амино-эпоксидный аддукт является продуктом реакции ароматического полиэпоксида с полиоксиалкиленамином.
3. Композиция по п.1, в которой указанная, по меньшей мере, одна композиция термоотверждаемой несамоэмульгирующейся эпоксидной смолы выбрана из группы, состоящей из эпоксидных смол, бензоксазиновых полимеров, полиуретановых полимеров, цианоакрилатных полимеров, акриловых полимеров, эпокси-акрилатных полимеров, триазиновых полимеров, полиимидных полимеров, полимеров из акрилатных сложных эфиров, термопластичных полимеров и/или их комбинаций или сополимеров.
4
28
2
28
1
28
4. Композиция по п.3, в которой эпоксидная смола содержит компоненты, выбранные из следующих: C-C алкилглицидиловые простые эфиры; C-C алкил- и алкенил-глицидиловые простые эфиры; C-C алкил-, моно- и полифенолглицидиловые простые эфиры; полиглицидиловые простые эфиры пирокатехина, резорцина, гидрохинона, 4,4'-дигидроксифенилметана, 4,4'-дигидрокси-3,3'-диметилдифенилметана, 4,4'-дигидроксидифенилдиметилметана, 4,4'-дигидроксидифенилметилметана, 4,4'-дигидроксидифенилциклогексана, 4,4'-дигидрокси-3,3'-диметилдифенилпропана, 4,4'-дигидроксидифенилсульфона и трис(4-гидроксифенил)метана; полиглицидиловые простые эфиры комплексов переходных металлов; продукты хлорирования и бромирования описанных выше дифенолов; полиглицидиловые простые эфиры новолачных смол; полиглицидиловые простые эфиры дифенолов, полученных этерификацией простых эфиров дифенолов, полученных этерификацией солей ароматической гидроксикарбоновой кислоты дигалогеналкан или дигалогендиалкиловым эфиром; полиглицидиловые простые эфиры полифенолов, полученных конденсацией фенолов и длинноцепочечных галогенпарафинов, содержащих, по меньшей мере, два атома галогена; N,N'-диглицидиланилин; N,N'-диметил-N,N'-диглицидил-4,4'-диаминодифенилметан; N,N,N',N'-тетраглицидил-4,4'-диаминодифенилметан; N,N'-диглицидил-4-аминофенилглицидиловый простой эфир; N,N,N',N'-тетраглицидил-1,3-пропилен бис-4-аминобензоат; фенольная новолачная эпоксидная смола; крезольная новолачная эпоксидная смола; и/или их комбинации.
5. Композиция по п.1, в которой указанный, по меньшей мере, один отвердитель представляет собой азотсодержащее соединение или смесь различных азотсодержащих соединений.
6. Композиция по п.1, по существу, не содержащая хромата и/или, по существу, не содержащая летучих органических растворителей.
7. Композиция по п.1, в которой, по меньшей мере, одна композиция термоотверждаемой самоэмульгирующейся эпоксидной смолы и, по меньшей мере, одна композиция термоотверждаемой несамоэмульгирующейся смолы образуют агрегатную структуру, и размер частиц описанной агрегатной структуры находится в диапазоне от около 5 нм до около 1 мкм, предпочтительно от около 50 нм до 500 нм, и наиболее предпочтительно от около 150 нм до около 200 нм.
8. Композиция по любому из пп.1-7, дополнительно содержащая, по меньшей мере, один ингибитор коррозии, включающий
i. одну или более органических солей цинка, алкил-аммониевую соль или циклоалкил-аммониевую соль меркапто- и/или тио-соединения или его алкил-замещенное производное; и/или
ii. комбинацию анодного ингибитора коррозии и катодного ингибитора коррозии при условии, что анодный ингибитор коррозии не является хроматом, и/или
iii. один или более активных ингредиентов, выбранных из группы антикоррозийных соединений, состоящей из водорастворимых ингибиторов коррозии, медных комплексообразующих агентов, антикоррозийных пигментов или пигментов, содержащих свинец, фосфаты, вольфрамат, цирконат или железо и их комбинации.
9. Композиция по п.8, в которой размер частиц, по меньшей мере, одного ингибитора коррозии меньше толщины грунтовочного слоя покрытия.
10. Затвердевший продукт водной грунтовочной композиции по любому из пп.1-9.
10. Загрунтованный субстрат, содержащий, по меньшей мере, затвердевшую композицию по п.10 и субстрат, предпочтительно выбранный из группы, состоящей из стали, оцинкованной стали, железа, оцинкованного железа, алюминия, меди, цинка, плакированной цинковым сплавом стали, холоднокатаной стали, Zn/Mg плакированной стали, титана, кадмия, магния и их сплавов.
12. Загрунтованный субстрат по п.11, где затвердевший продукт по п.10 образует пленку на указанном субстрате, и толщина данной пленки находится в диапазоне от около 10 мкм до около 50 мкм, предпочтительно от около 15 мкм до около 25 мкм.
13. Блок с нанесенным покрытием, содержащий, по меньшей мере, субстрат, затвердевший продукт по п.10 и финишный слой покрытия.
14. Связанный блок, включающий два субстрата, расположенных на некотором удалении друг от друга, каждый из которых имеет обращенную внутрь поверхность и обращенную наружу поверхность, при этом между обращенными внутрь поверхностями каждого из двух субстратов находится связующий слой, образованный грунтовочной композицией по любому из пп.1-9 и затвердевшим адгезивом.
15. Способ производства водной грунтовочной композиции по любому из пп.1-9, в котором отвердитель добавляют к водной дисперсии, содержащей
a. по меньшей мере, одну композицию термоотверждаемой самоэмульгирующейся эпоксидной смолы,
b. по меньшей мере, одну композицию термоотверждаемой несамоэмульгирующейся смолы, и
c. необязательно, по меньшей мере, один ингибитор коррозии.
16. Применение композиции по любому из пп.1-9 в качестве грунтовки для адгезивных связывающих систем на металлических поверхностях и/или в качестве грунтовки для покрытий на металлических поверхностях.